(57)【要約】  静電選別システム（１０１）は、第１のプラスチックおよび第２のプラスチックを含む混合プラスチックを受けて帯電させる帯電部（３）と、帯電した混合プラスチックから第１のプラスチックと第２のプラスチックとを静電的に分離する静電分離部（４）と、混合プラスチックの組成を測定する原料組成評価部（７）と、原料組成評価部（７）による測定結果に基づいて、分離された第１のプラスチックおよび第２のプラスチックのいずれか一方を選択して帯電部３へ送る再循環部（６）とを備える。
2009104566.tif 000002
【特許請求の範囲】
【請求項１】
第１のプラスチックおよび第２のプラスチックを含む混合プラスチックを受けて帯電させる帯電部（３，２３）と、
前記帯電した混合プラスチックから前記第１のプラスチックと前記第２のプラスチックとを静電的に分離する静電分離部（４，２４）と、
前記混合プラスチックの組成を測定する原料組成評価部（７）と、
前記原料組成評価部（７）による測定結果に基づいて、前記分離された前記第１のプラスチックおよび前記第２のプラスチックのいずれか一方を選択して前記帯電部（３，２３）へ送る再循環部（６，１６）とを備える静電選別システム。
【請求項２】
前記静電選別システムは、さらに、
受けた前記混合プラスチックに含まれるプラスチック微粉を除去し、前記除去後の混合プラスチックを前記帯電部（３，２３）へ送る微粉除去部（８）を備える請求の範囲第１項に記載の静電選別システム。
【請求項３】
前記微粉除去部（８）は、０．３ｍｍ以下の径を有するプラスチック微粉を除去する請求の範囲第２項に記載の静電選別システム。
【請求項４】
前記微粉除去部（８）は、前記混合プラスチックを水または水溶液中で揺動することにより、前記プラスチック微粉を除去する請求の範囲第２項に記載の静電選別システム。
【請求項５】
前記帯電部（２３）は、前記混合プラスチックの受け入れおよび帯電と前記帯電した前記混合プラスチックの前記静電分離部（２４）への排出とを並行して行なう請求の範囲第１項に記載の静電選別システム。
【請求項６】
前記混合プラスチックの前記第１のプラスチック平均含有率が２５％以下であり、
前記再循環部（６，１６）は、前記分離された前記第１のプラスチックを前記帯電部（３，２３）へ送る請求の範囲第１項に記載の静電選別システム。
【発明の詳細な説明】
【技術分野】
【０００１】
本発明は、静電選別システムに関し、特に、混合プラスチックに含まれる複数のプラスチックを選別する静電選別システムに関する。
【背景技術】
【０００２】
プラスチック類を含む廃却された家電品および事務機械類などの廃却製品からプラスチックを有価な資源として回収する廃棄物の再資源化が行なわれている。この再資源化の過程において、破砕された複数種のプラスチック粒子よりなるプラスチック混合原料からプラスチックを高純度に分別回収する静電選別システムが開発されている。【０００３】
このような廃棄物の再資源化においては、まず、解体が容易で有価な金属類および部品類が手解体などにより回収される。残る部分は解体および回収が難しい金属およびプラスチック類の複合物である。一般的には、この複合物は破砕処理されて、金属破砕粒子混合物とプラスチック類破砕粒子混合物とに大別される。さらに、これらの混合物は成分毎に分別回収処理がなされ、再資源化される。【０００４】
本発明の適用先の一つは、比重が近接しているために比重選別法では分離回収が難しいプラスチック類破砕粒子混合物の選別処理である。【０００５】
たとえば、遠藤康博他著、「使用済み家電混合プラスチックのリサイクル技術」、三菱電機技報、三菱電機株式会社、Ｖｏｌ．８１、Ｎｏ．６、２００７年発行（非特許文献１）に記載されているように、廃却された家電品類から得られた、主としてポリプロピレン（ＰＰ）樹脂、アクリロニトリル・ブタジエン・スチレン（ＡＢＳ）樹脂およびポリスチレン（ＰＳ）樹脂よりなるプラスチック混合原料から比重選別法を用いて比重の軽いＰＰ樹脂をまず選別回収する。そして、残るＡＢＳ樹脂、ＰＳ樹脂、および残渣であるＰＰ樹脂よりなるプラスチック混合原料から静電選別法を用いてＡＢＳ樹脂とＰＳ樹脂とを選別回収する。【０００６】
具体的には、３成分すなわちＡＢＳ樹脂、ＰＳ樹脂およびＰＰ樹脂から主たる２成分であるＡＢＳ樹脂およびＰＳ樹脂を静電選別法で取り出す場合、たとえば静電選別処理を２段階で行なう。すなわち、１段階目でＡＢＳ樹脂を選別回収し、２段階目でＰＳ樹脂およびＰＰ樹脂の混合物からＰＳ樹脂を選別回収する。【０００７】
このような場合、前段階の比重選別処理の残渣であるＰＰ樹脂量がＰＳ樹脂量に比べ１桁程度少ないため、特に２段階目の静電選別処理におけるプラスチック混合原料の組成は、偏った組成にならざるを得ない。たとえば、平均組成が、ＰＳ樹脂：ＰＰ樹脂＝８５〜９５：１５〜５となる。また、プラスチック混合原料の組成は、プラスチック混合原料の元である廃却製品の種別および量の変動、たとえば品目、数量および季節の変動などと、上流側の選別処理の動作状況などとによっても変化する。【０００８】
一方、このような再資源化によって選別回収されたプラスチック原料よりなる再生プラスチック製品の強度などの物性は、原料である回収プラスチックの純度に大きく依存する。再生プラスチック製品についても新材料よりなる製品に近い特性を望む場合には、回収プラスチックの純度として少なくとも９４％程度、好ましくは９８％のレベルが要求される。但し、再生プラスチック製品の用途として、建材および公園ベンチなど高い品位を必要としない、いわゆるダウングレードユースの場合にはこの限りではない。【０００９】
また、回収率は製品のコスト低減を図る上で重要である。すなわち、廃棄物であるプラスチック混合原料を再資源化し、回収されたプラスチックを幅広く製品に適用するためには、帯電に不利な偏った組成を有するプラスチック混合原料においても、安定して高純度かつ高回収率に分別回収することが可能な実用的な静電選別技術が求められる。【００１０】
たとえば、特許第３５４９４０６号公報（特許文献１）には、以下のようなプラスチック選別方法が開示されている。すなわち、粉砕された複数種のプラスチック片を摩擦帯電装置に投入して攪拌することで帯電させ、帯電させたプラスチック片を摩擦帯電装置の下方に配置した静電分離部で分離し、プラスチック片を分離用容器に別々に回収するようにして特定のプラスチック片を取り出すようにする。また、回収しようとする特定のプラスチック片の量が少ない場合、複数種のプラスチック片同士を摩擦帯電装置で攪拌する際に、その特定のプラスチック片を摩擦帯電補助材として所定量だけ添加する。そして、摩擦帯電装置から落下したプラスチック片および摩擦帯電補助材のうち、摩擦帯電補助材を、静電分離部で分離されるまでに捕獲して摩擦帯電装置へ戻すことにより繰り返して使用する。【００１１】
また、特開２０００−１２６６４９号公報（特許文献２）には、以下のようなプラスチック選別方法が開示されている。すなわち、粉砕された複数種を混合したプラスチック片を摩擦帯電装置に投入して攪拌することで各プラスチック片の極性および帯電量に帯電させ、これら帯電させたプラスチック片を摩擦帯電装置の下方に配置した静電分離部で、極性および帯電量に応じて分離用容器に別々に回収するようにして特定のプラスチック片を取り出す。そして、回収しようとする特定のプラスチック片の量が少ない場合、混合したプラスチック片同士を摩擦帯電装置で攪拌する際に、その特定のプラスチック片、それと同種のプラスチック片、混合したプラスチック片の帯電序列で中間に位置するプラスチック片および所定の帯電序列でプラスまたはマイナス側に位置するプラスチック片のうちいずれかを摩擦帯電補助材として所定量だけ添加し、この添加した摩擦帯電補助材を摩擦帯電装置に残留させることで繰り返して使用する。【００１２】
また、特開２００７−１１１６００号公報（特許文献３）には、以下のような帯電選別装置が開示されている。すなわち、帯電選別装置では、帯電序列内の位置が異なる第１および第２材料を含む混合物から、第１および第２材料を選別する。そして、この帯電選別装置は、混合物を帯電させ、少なくとも帯電機能を有する部分が第１材料で構成された第１帯電装置と、第１電極および第２電極を有し、第１および第２電極間に第１電界を発生させ、帯電した混合物に第１電界を通過させることにより、混合物から、混合物中の第１材料の含有比率よりも高い含有比率の第１材料を含む第１選別物と、混合物中の第２材料の含有比率よりも高い含有比率の第２材料を含む第２選別物とを選別する第１静電選別装置と、第２選別物を帯電させ、少なくとも帯電機能を有する部分が第２材料で構成された第２帯電装置と、第３電極および第４電極を有し、第３および第４電極間に第２電界を発生させ、帯電した第２選別物に第２電界を通過させることにより、第２選別物から、第１および第２材料を含む第３選別物と、第２選別物中の第２材料の含有比率よりも更に高い含有比率の第２材料を含む第４選別物とを選別する第２静電選別装置とを備える。【００１３】
また、特許第３６４０５７１号公報（特許文献４）には、以下のようなプラスチック選別装置が開示されている。すなわち、プラスチック選別装置では、分離用空間の下方に、これを通過して分離されたプラスチック片を別々に回収するための回収部が設けられ、この回収部は複数個の回収室および回収部の各回収室を仕切る仕切り壁を備え、この仕切り壁がドラム電極に接近離間するよう水平方向に移動調節自在に構成され、仕切り壁を、各プラスチック片の極性および帯電量に伴う落下位置に応じて水平方向に移動させるための移動手段が設けられている。これにより、プラスチック片の選別がそれぞれの回収室において正確に行なえていない場合であっても、画像処理装置からのプラスチック片の静電分離状態に基づき、対向電極の電圧を変更することなく、回収室を仕切る仕切り壁をドラム電極に接近離間するよう移動手段を用いて、各プラスチック片の極性および帯電量に伴う落下位置に応じて水平方向に移動させることで、正確な分離回収ができる。【００１４】
また、特開２００３−１０３１９８号公報（特許文献５）には、以下のようなプラスチック選別装置が開示されている。すなわち、静電選別設備において、破砕されたプラスチック片の表面に付着する汚染物を除去する乾式洗浄装置と摩擦帯電装置との間に粉塵除去装置を設け、プラスチック片に同伴された粉塵を吸引除去するようにしたので、粉塵により静電分離精度が低下することなく高精度にプラスチック片を分離することができる。
【非特許文献１】遠藤康博他著、「使用済み家電混合プラスチックのリサイクル技術」、三菱電機技報、三菱電機株式会社、Ｖｏｌ．８１、Ｎｏ．６、２００７年発行
【特許文献１】特許第３５４９４０６号公報
【特許文献２】特開２０００−１２６６４９号公報
【特許文献３】特開２００７−１１１６００号公報
【特許文献４】特許第３６４０５７１号公報
【特許文献５】特開２００３−１０３１９８号公報
【発明の開示】
【発明が解決しようとする課題】
【００１５】
しかしながら、特許文献１および２記載のプラスチック選別方法では、特定の組成に対して特定成分のプラスチックを補助粒子として用意する必要がある。また、補助粒子を捕獲して除去する機構を別途設ける必要があり、原料組成および原料種別に対して選別プロセスが硬直的で且つ複雑であるという問題点があった。【００１６】
さらに、特許文献１および２記載のプラスチック選別方法では、選別すべきプラスチック片と比べて大きいプラスチック片を補助粒子として用いて、プラスチック原料におけるこれらのプラスチック片の混合比（表面積を基準として）を帯電に有利な１：１近傍に強制的に調整する。このため、原理上原料と少なくとも同量あるいはそれを超える例えば４倍程度の補助粒子を追加する必要があることから、多量の補助粒子を製作する必要があり、コストが増大してしまうという問題点があった。そして、プラスチック選別システムが実質的に処理可能な混合原料が半減以下あるいは１／５程度と大幅に減少し、また、選別前の乾燥処理において必要なエネルギーが倍以上あるいは５倍と大幅に増加するため、量産性および効率が悪くなるという問題点があった。【００１７】
また、特許文献３および４には、上記のような補助粒子を用いることによる問題点を解決するための構成は開示されていない。さらに、特許文献４記載の構成では、得られる回収純度が８０〜９０％と低く、本発明が目標とする回収純度９８％以上を得ることができない。【００１８】
また、特許文献５記載の発明は、一般的な組成の混合プラスチックに対し安定な帯電を得ることを念頭になされたものであるため、本発明が対象とするプラスチック混合原料、すなわち帯電に不利な偏った組成を有するプラスチック混合原料を静電選別する際に発生する問題点に対処するには不十分である。すなわち、特許文献５に開示されている粉塵の除去レベル（含有率０．４％）では選別に必要な帯電量が得られないという問題点があった。【００１９】
本発明の目的は、種々の混合原料を、低コストで、安定して高純度に選別することが可能な静電選別システムを提供することである。
【課題を解決するための手段】
【００２０】
この発明のある局面に係わる静電選別システムは、第１のプラスチックおよび第２のプラスチックを含む混合プラスチックを受けて帯電させる帯電部と、帯電した混合プラスチックから第１のプラスチックと第２のプラスチックとを静電的に分離する静電分離部と、混合プラスチックの組成を測定する原料組成評価部と、原料組成評価部による測定結果に基づいて、分離された第１のプラスチックおよび第２のプラスチックのいずれか一方を選択して帯電部へ送る再循環部とを備える。【００２１】
またこの発明のさらに別の局面に係わる静電選別システムは、第１のプラスチックおよび第２のプラスチックを含む混合プラスチックを受けて、混合プラスチックに含まれるプラスチック微粉を除去する微粉除去部と、微粉除去部によってプラスチック微粉が除去された混合プラスチックを帯電させる帯電部と、帯電した混合プラスチックから第１のプラスチックと第２のプラスチックとを静電的に分離する静電分離部とを備える。
【発明の効果】
【００２２】
本発明によれば、種々の混合原料を、低コストで、安定して高純度に選別することができる。
【図面の簡単な説明】
【００２３】
【図１】本発明の第１の実施の形態に係る静電選別システムの構成を示す図である。
【図２】本発明の第１の実施の形態に係る静電選別システムの選別性能を示すグラフ図である。
【図３】本発明の第１の実施の形態に係る静電選別システムの選別性能を示すグラフ図である。
【図４】本発明の第２の実施の形態に係る静電選別システムの構成を示す図である。
【図５】本発明の第２の実施の形態に係る静電選別システムの選別性能を示すグラフ図である。
【図６】本発明の第２の実施の形態に係る静電選別システムの選別性能を示すグラフ図である。
【図７】本発明の第３の実施の形態に係る静電選別システムの構成を示す図である。
【図８】プラスチック混合原料の微粉含有率とＰＳ／ＰＰ混合プラスチック粒子の帯電特性との関係を示すグラフ図である。
【図９】ＰＳ／ＰＰ混合プラスチック粒子の帯電時間と帯電密度差との関係を示すグラフ図である。
【図１０】プラスチック混合原料に含まれる微粒子および微粉の条件と帯電性との関係を示す図である。
【図１１】本発明の第３の実施の形態に係る静電選別システムの変形例の構成を示す図である。
【図１２】本発明の第４の実施の形態に係る静電選別システムの構成を示す図である。
【符号の説明】
【００２４】
１  供給部、２  乾燥処理部、３，２３  帯電部、４，２４  静電分離部、５  回収部、６，１６  再循環部、７  原料組成評価部、８  微粉除去部、９  微粉計測部、１１  再循環切り替え部、１２  貯蔵部、１３  再循環供給部、１０１〜１０５  静電選別システム。
【発明を実施するための最良の形態】
【００２５】
以下、本発明の実施の形態について図面を用いて説明する。なお、図中同一または相当部分には同一符号を付してその説明は繰り返さない。【００２６】
＜第１の実施の形態＞
［構成および基本動作］
図１は、本発明の第１の実施の形態に係る静電選別システムの構成を示す図である。【００２７】
図１を参照して、静電選別システム１０１は、供給部１と、乾燥処理部２と、帯電部３と、静電分離部４と、回収部５と、再循環部６と、原料組成評価部７とを備える。再循環部６は、貯蔵部１２と、再循環供給部１３とを含む。【００２８】
供給部１は、外部から受けたプラスチック混合原料を乾燥処理部２へ送り、かつ乾燥処理部２へ送るプラスチック混合原料の量を制御する。【００２９】
乾燥処理部２は、供給部１および再循環供給部１３から受けたプラスチック混合原料を乾燥させて帯電部３へ送る。【００３０】
帯電部３は、乾燥処理部２から受けたプラスチック混合原料を帯電させて静電分離部４へ送る。【００３１】
静電分離部４は、帯電部３によって帯電したプラスチック混合原料からＰＳ樹脂粒子Ｐ１とＰＰ樹脂粒子Ｐ２とを静電的に分離し、回収部５へ送る。【００３２】
回収部５は、静電分離部４から受けたプラスチックを回収する。回収部５において、プラスチック混合原料中の多量成分であるＰＳ樹脂粒子Ｐ１と、少量成分であるＰＰ樹脂粒子Ｐ２と、ＰＳ樹脂粒子Ｐ１およびＰＰ樹脂粒子Ｐ２の混合粒子Ｐ３（静電選別における中間成分）とが回収される。【００３３】
再循環部６は、分離されたＰＰ樹脂粒子Ｐ２の少なくとも一部を静電選別システム１０１の上流側に再循環させる、すなわち分離されたＰＰ樹脂粒子Ｐ２の少なくとも一部を乾燥処理部２へ送る。たとえば、再循環部６は、ＰＰ樹脂粒子Ｐ２を搬送するための気流搬送機、ベルトコンベアおよび振動搬送機等を含む。【００３４】
より詳細には、貯蔵部１２は、回収部５で回収されたＰＰ樹脂粒子Ｐ２を蓄える。再循環供給部１３は、貯蔵部１２に蓄えられたＰＰ樹脂粒子Ｐ２を乾燥処理部２へ送り、かつ乾燥処理部２へ送るＰＰ樹脂粒子Ｐ２の量を制御する。【００３５】
このように、ＰＰ樹脂粒子Ｐ２を乾燥処理部２へ送ることにより、静電選別システムの起動時において再循環されたプラスチックが吸湿している場合、および再循環部６における湿度管理が不十分なために再循環プラスチックが吸湿している恐れがある場合などでも安定して選別処理を行なうことができる。【００３６】
なお、静電選別システムの連続的な運転時において再循環に要する時間が短い場合には、再循環されたプラスチックについては乾燥処理を省略する。すなわち、図１に示す点線の矢印のように、再循環供給部１３は、貯蔵部１２に蓄えられたＰＰ樹脂粒子Ｐ２を直接帯電部３へ送る構成とすることができる。このような構成により、乾燥処理に要するエネルギーを低減することができる。【００３７】
ここで、回収部５で回収されたＰＰ樹脂粒子Ｐ２のうち、点線より右側のＰＰ樹脂粒子が再循環部６へ送られ、点線より左側のＰＰ樹脂粒子が、選別処理の結果得られた製品として静電選別システム１０１から取り出される。【００３８】
なお、再循環されるＰＰ樹脂粒子の量は、静電選別システム１０１の立上げ時に一時的に増える場合もありうる。また、貯蔵部１２を用いて再循環量をオン・オフ的に運転する場合には、あるときは再循環量が多く、あるときは再循環量が少なくなる場合もありうる。【００３９】
また、貯蔵部１２に一定レベルまでＰＰ樹脂粒子Ｐ２が蓄積されるように、回収部５で回収されたＰＰ樹脂粒子Ｐ２の全部または一部がたとえばオン・オフ運転により再循環される。このような構成により、帯電部３が受けるプラスチック混合原料を起動時から速やかに所望の組成に調合し、安定して選別処理を行なうことができる。【００４０】
なお、静電選別システムは、貯蔵部１２を備えない構成であってもよい。この場合、再循環部６は、供給部１の供給量と連動して常に同量だけＰＰ樹脂粒子Ｐ２を再循環させればよい。【００４１】
また、原料組成評価部７は、外部から受けたプラスチック混合原料の組成を測定し、この組成情報を再循環部６へ出力する。なお、原料組成評価部７は、帯電部３が乾燥処理部２から受けるプラスチック混合原料の組成を測定する構成であってもよい。【００４２】
［動作］
次に、本発明の第１の実施の形態に係る静電選別システムが選別処理を行なう際の動作について説明する。まず、定常運転時の静電選別システム１０１の動作を説明する。【００４３】
ここでは、選別対象であるプラスチック混合原料の平均組成は、ＰＳ樹脂粒子８８．５重量％、ＰＰ樹脂粒子１１．５重量％であり、±８．５ポイントの変動幅を有するものと仮定して説明する。【００４４】
異粒子同士の摩擦による帯電を利用してプラスチック粒子を帯電させ、電界空間を落下する帯電粒子の軌跡の差異で材料を選別する静電選別システムにおいては、特に偏った組成条件下で組成が変動すると異粒子同士の衝突頻度、ひいては粒子の帯電状態が変化しやすくなるため、結果的に選別性能が大きく変動する。【００４５】
しかしながら、本発明の第１の実施の形態に係る静電選別システムでは、再循環部６は、選別された少量成分であるＰＰ樹脂粒子Ｐ２の少なくとも一部を帯電部３の上流側に再循環させる。これにより、帯電部３が受けるプラスチック混合原料の組成を選別に有利な組成、たとえばＰＰ樹脂粒子Ｐ２の割合が１５重量％以上である状態を保つ。【００４６】
より詳細には、再循環供給部１３は、原料組成評価部７から受けたプラスチック混合原料の組成情報に基づいて、再循環量すなわちＰＰ樹脂粒子Ｐ２を乾燥処理部２へ送る量を制御する。このような構成により、偏った組成条件下で組成が変動した場合であっても、選別性能が大きく変動することを防ぐことができる。【００４７】
図２は、本発明の第１の実施の形態に係る静電選別システムの選別性能を示すグラフ図である。図２において、横軸はプラスチック混合原料のＰＰ樹脂含有率を示し、縦軸はＰＳ樹脂の回収率を示す。【００４８】
グラフＧ１は、本発明の第１の実施の形態に係る静電選別システムの回収率を示す。また、グラフＧ２は、プラスチック混合原料におけるＰＰ樹脂の濃度が低い場合における、ＰＰ樹脂粒子の再循環を行なわない従来の静電選別システムの回収率を示す。また、グラフＧ３は、プラスチック混合原料におけるＰＰ樹脂の濃度が高い場合における、ＰＳ樹脂粒子の再循環を行なわない従来の静電選別システムの回収率を示す。また、Ａ１は、従来の静電選別システムにおいて帯電されるプラスチック混合原料のＰＰ樹脂含有率の範囲を示す。Ａ２は、本発明の第１の実施の形態に係る静電選別システムにおいて帯電されるプラスチック混合原料のＰＰ樹脂含有率の範囲を示す。【００４９】
グラフＧ２から分かるように、ＰＰ樹脂粒子Ｐ２を再循環しない従来の静電選別システムは、プラスチック混合原料の組成変動の影響を受ける。すなわち、製品であるＰＳ樹脂の回収率が６４％（ＰＰ樹脂粒子Ｐ２の含有率が３％のとき）から８８％（ＰＰ樹脂粒子Ｐ２の含有率が２０％のとき）まで変動している。特に、ＰＰ樹脂粒子Ｐ２の濃度が低下すると、製品であるＰＳ樹脂の回収率が大きく低下する。【００５０】
一方、本発明の第１の実施の形態に係る静電選別システムでは、帯電部３が受けるプラスチック混合原料の組成を、少量成分であるＰＰ樹脂粒子Ｐ２の割合がたとえば１５重量％以上となる組成に調整する。これにより、ＰＰ樹脂粒子Ｐ２とＰＳ樹脂粒子Ｐ１との衝突頻度が増大することにより、ＰＳ樹脂粒子Ｐ１の帯電量を増大させることができるため、グラフＧ１から分かるようにＰＳ樹脂の回収率を８４％以上に安定に保つことができる。【００５１】
ところで、特許文献１および２記載のプラスチック選別方法では、特定の組成に対して特定成分のプラスチックを補助粒子として用意する必要がある。また、補助粒子を捕獲して除去する機構を別途設ける必要があり、原料組成および原料種別に対して選別プロセスが硬直的で且つ複雑であるという問題点があった。ここで、本発明の第１の実施の形態に係る静電選別システムの特長は、元来不純物成分として製品価値の低い少量成分すなわちＰＰ樹脂粒子Ｐ２を帯電部３の上流側に再循環し、プラスチック混合原料から容易に入手できる安価な帯電補助材として活用することにある。このような構成により、特定の組成に対して特定成分のプラスチックを補助粒子として用意する必要がなくなり、また、原料組成および原料種別に対して選別プロセスを柔軟かつ簡易にすることができる。【００５２】
また、本発明の第１の実施の形態に係る静電選別システムでは、既設の静電選別部５の機能を流用することにより、回収すべき多量成分であるＰＳ樹脂粒子Ｐ１と補助粒子として用いる少量成分であるＰＰ樹脂粒子Ｐ２とを選別する構成であるため、帯電補助粒子を捕獲して除去する構成が不要となる。【００５３】
さらに、特許文献１および２記載のプラスチック選別方法では、選別すべきプラスチック片と比べて大きいプラスチック片を補助粒子として用いるため、原理上原料と少なくとも同量あるいはそれを超える例えば４倍程度の補助粒子を追加する必要があることから、多量の補助粒子を製作する必要があり、コストが増大してしまうという問題点があった。そして、プラスチック選別システムが実質的に処理可能な混合原料が半減以下あるいは１／５程度と大幅に減少し、また、選別前の乾燥処理において必要なエネルギーが倍以上あるいは５倍と大幅に増加するため、量産性および効率が悪くなるという問題点があった。また、従来の静電選別システムでは、帯電補助粒子を捕獲するために、帯電補助粒子は選別対象である原料よりも通常２〜３倍程度大きく作られている。このため、帯電補助粒子において帯電に直接的に寄与する表面積が小さいことから、帯電効率が悪かった。【００５４】
しかしながら、本発明の第１の実施の形態に係る静電選別システムでは、選別対象である原料の一部を帯電補助粒子として活用する。このような構成により、補助粒子を製作する必要がなくなる。また、帯電補助粒子として用いる粒子の径と選別対象である粒子の径とが同じである。これにより、再循環させる少量成分の量は、従来の静電選別システムにおける帯電補助粒子と比べてたとえば半分から１／４程度で済むため、プラスチック選別システムの処理能力が減少することを防ぐことができ、また、選別前の乾燥処理において必要なエネルギーが増加することを防ぐことができる。【００５５】
したがって、本発明の第１の実施の形態に係る静電選別システムでは、種々の混合原料を、低コストで、安定して高回収率かつ高効率に選別することができる。【００５６】
一方、過度に少量成分を再循環させてプラスチック混合原料に添加すると、プラスチック混合原料中のＰＳ樹脂濃度を下げることになるため、ＰＳ樹脂の濃縮工程である静電分離が困難となるという課題がある。具体的には、原料中のＰＳ樹脂の濃度が低い条件下でも、濃度が高い条件と同レベルの高純度なＰＳ樹脂を回収するために、異粒子間の帯電量の差を大きくする必要がある。【００５７】
図３は、本発明の第１の実施の形態に係る静電選別システムの選別性能を示すグラフ図である。図３において、横軸はプラスチック混合原料のＰＰ樹脂含有率を示し、縦軸はＰＳ樹脂の回収純度を示す。【００５８】
グラフＧ１は、本発明の第１の実施の形態に係る静電選別システムの回収純度を示す。また、グラフＧ２は、プラスチック混合原料におけるＰＰ樹脂の濃度が低い場合における、ＰＰ樹脂粒子の再循環を行なわない従来の静電選別システムの回収純度を示す。また、グラフＧ３は、プラスチック混合原料におけるＰＰ樹脂の濃度が高い場合における、ＰＳ樹脂粒子の再循環を行なわない従来の静電選別システムの回収純度を示す。また、Ａ１は、従来の静電選別システムにおいて帯電されるプラスチック混合原料のＰＰ樹脂含有率の範囲を示す。Ａ２は、本発明の第１の実施の形態に係る静電選別システムにおいて帯電されるプラスチック混合原料のＰＰ樹脂含有率の範囲を示す。【００５９】
グラフＧ３から分かるように、従来の静電選別システムでは、ＰＰ樹脂粒子Ｐ２の割合がプラスチック混合原料の２５％を超えると、ＰＳ樹脂の回収純度が大きく低下する。これは、前述のように、原料中のＰＳ樹脂の濃度の低下による選別難易度の上昇の影響が、ＰＰ樹脂の濃度の上昇による帯電量の増大の影響よりも大きく、ＰＳ樹脂を高純度に回収することが難しいためである。【００６０】
そこで、製品として価値の低い少量成分であるＰＰ樹脂粒子Ｐ２を再循環させて多量成分であるＰＳ樹脂粒子Ｐ１の帯電を強化することに加えて、帯電部３が受けるプラスチック混合原料のＰＰ樹脂含有率に上限および下限を設けることが考えられる。【００６１】
具体的には、回収すべきＰＳ樹脂粒子の回収純度および回収率とＰＰ樹脂粒子のプラスチック混合原料における割合との相関を求め、回収純度および回収率の目標値との関係などを整理して、ＰＰ樹脂含有率の適切な目標範囲を設定する。【００６２】
たとえば、帯電部３が受けるプラスチック混合原料のＰＰ樹脂含有率の目標上限値を、ＰＳ樹脂の回収純度が低下し始める２３％に設定する。但し、先に仮定した条件では、プラスチック混合原料中のＰＰ樹脂含有率がバラツキを含めて２０％程度以下であり、上限値の２３％を下回るため、ＰＰ樹脂含有率の上限を調整するための具体的措置は不要であった。すなわち、本発明の第１の実施の形態に係る静電選別システムでは、ＰＰ樹脂平均含有率が２５％以下であるプラスチック混合原料が選別対象となる。なお、ＰＰ樹脂含有率の上限を制御するための具体的措置については、本発明の第２の実施の形態において説明する。【００６３】
一方、ＰＰ樹脂含有率の適切な目標下限値の設定は以下の通りである。すなわち、ＰＰ樹脂粒子Ｐ２の再循環量の増大は、静電選別システムの最大処理量の制約により、実質的に選別処理されるプラスチック混合原料の低減、および再循環部６を構成する設備の増大をもたらすため、基本的に好ましいものではない。そこで、本発明の第１の実施の形態に係る静電選別システムでは、ＰＳ樹脂の回収率として８０％程度を確保したいという目標との兼ね合いで、帯電部３が受けるプラスチック混合原料のＰＰ樹脂含有率の目標下限値を１５％に設定した。すなわち、外部から受けたＰＰ樹脂含有率が１５％以下の場合に再循環部６がＰＰ樹脂粒子Ｐ２を再循環させることで帯電部３が受けるＰＰ樹脂含有率が１５％以上になるように設定した。【００６４】
ここで、原料組成評価部７は、連続的或いは定期的に、少なくともＰＰ樹脂についてのプラスチック混合原料の組成情報を得る。そして、再循環供給部１３は、原料組成評価部７から受けた組成情報と、供給部１によるプラスチック混合原料の供給流量情報とに基づいて、ＰＰ樹脂粒子Ｐ２の再循環量を制御する。【００６５】
また、原料組成評価部７は、たとえば、赤外線スペクトル等の分光法を用いた樹脂種の特定あるいは試薬による湿式分析を用いた樹脂種の特定などと、重量測定とを組み合わせてプラスチック混合原料の組成情報を得る。あるいは、原料組成評価部７は、スペクトル分光法を用いてプラスチック粒子の樹脂種を個々に特定し、それを基に個数ベースの組成情報を算出し、これを活用する。【００６６】
なお、プラスチック混合原料の組成の短時間での大きな変動は通常稀であることから、本発明の第１の実施の形態に係る静電選別システムが採用する高度な制御方式の代わりに、一定量のＰＰ樹脂粒子Ｐ２、たとえばプラスチック混合原料の５％に相当するＰＰ樹脂粒子Ｐ２を再循環する構成であっても、ＰＰ樹脂含有率が特に低い場合における回収率の大きな低下を防ぐ効果がある。これは、細かな回収率の維持向上が必ずしも必要でない場合も同様である。【００６７】
また、静電選別システムは、プラスチック混合原料の特に大きな組成変動がある場合、手動で少量成分の再循環量を調整することが可能な構成であってもよい。【００６８】
また、静電選別システムにおいて採用された制御方式の要求に応じて、原料組成評価部７は、プラスチック混合原料におけるＰＰ樹脂についての組成情報を高頻度に測定し、静電選別システム１０１の制御側に組成情報を提供する自動分析機器であってもよい。【００６９】
また、プラスチック混合原料の組成が短時間で大きく変動しない場合、原料組成評価部７を用いる代わりに、投入原料のロット毎の組成情報に基づいて少量成分の再循環量を決定する構成であってもよい。また、上記組成情報は、原料ロットの組成分析結果、ならびにプラスチック混合原料の元原料である廃却された家電品および事務機械類などの廃却製品の種別および数量などの、廃棄物処理システム上流側の情報により推定された組成情報であってもよい。【００７０】
また、原料組成評価部７は、厳密な組成情報を得る構成である必要は必ずしも無く、静電分離部４で選別された各プラスチック成分すなわちＰＳ樹脂粒子Ｐ１、ＰＰ樹脂粒子Ｐ２および混合粒子Ｐ３の重量配分に関わる情報等に基づいて原料組成を推定する構成であってもよい。具体的には例えば、予め得られた選別後の各プラスチック成分の重量配分の組成依存性に関わる装置データ（重量配分と組成の相関データ）に対し、選別中の各時点で得られたＰＳ樹脂粒子Ｐ１、ＰＰ樹脂粒子Ｐ２および混合粒子Ｐ３の重量配分に関わるデータを参照することで、上記各時点でのプラスチック混合原料の推定組成を得ることができる。【００７１】
なお、本発明の第１の実施の形態に係る静電選別システムでは、図１に示すように、回収部５で回収された高純度なＰＰ樹脂粒子Ｐ２の一部を再循環部６へ送るように構成したが、これに限定するものではない。回収部５が、さらに、回収されたＰＰ樹脂粒子を相対的に高純度なＰＰ樹脂粒子と相対的に低純度なＰＰ樹脂粒子とに区分して回収し、低純度なＰＰ樹脂粒子を再循環部６へ送る構成であってもよい。ＰＰ樹脂粒子の再循環はあくまで組成調整を目的とするため、プラスチック混合原料よりもＰＰ樹脂組成が高ければ効果が得られる。具体的には、混合粒子Ｐ３（静電選別における中間成分）の近傍に落下したＰＰ樹脂粒子（模式的には図１において点線より左側のＰＰ樹脂粒子）を再循環する方が、製品の純度管理および製品量の増大という点で有利である。再循環するＰＰ樹脂は組成がたとえば６０％以上あれば十分利用可能である。【００７２】
次に、起動時の静電選別システム１０１の動作を説明する。
静電選別システム１０１では、再循環したＰＰ樹脂粒子Ｐ２を一定量貯蔵する貯蔵部１２が設けられている。そして、静電選別システム１０１の起動時には貯蔵部１２が蓄えているＰＰ樹脂粒子Ｐ２と供給部１から供給されるプラスチック混合原料とを必要に応じて適宜混合し、帯電部３において帯電することにより、起動時から良好な回収純度および回収率を得ることができる。【００７３】
そして、静電分離部４および回収部５によって選別回収されたＰＰ樹脂粒子Ｐ２は、貯蔵部１２に戻される。【００７４】
運用的には、たとえば、起動時には、再循環部６のデッドボリュームすなわち樹脂粒子の流路の体積を勘案して定常運転時よりも多めにＰＰ樹脂粒子Ｐ２を貯蔵する。或いは、運転開始後のみデッドボリューム分だけ定常運転時よりも多いＰＰ樹脂粒子Ｐ２を貯蔵部１２に戻す。【００７５】
なお、静電選別システム１０１の導入直後の起動時においては、貯蔵部１２を含めて少量成分であるＰＰ樹脂粒子Ｐ２は一切保有されていないが、以下のように取り扱えばよい。【００７６】
図２および図３に示すように、ＰＰ樹脂粒子Ｐ２を再循環させない場合でも、回収率は劣るものの比較的高い純度で選別回収を行なうことが可能である。選別後のＰＰ樹脂粒子Ｐ２が多く含まれる回収物を再循環部６を通して再循環し、運転をしばらく継続することで、再循環部６によって再循環されるＰＰ樹脂粒子Ｐ２の純度が増すため、定常運転が可能になる。プラント容量にも依存するが、１時間〜半日程度で定常運転に移ることが可能である。【００７７】
次に、本発明の他の実施の形態について図面を用いて説明する。なお、図中同一または相当部分には同一符号を付してその説明は繰り返さない。【００７８】
＜第２の実施の形態＞
本実施の形態は、第１の実施の形態に係る静電選別システムと比べて再循環させる樹脂粒子を選択する機能を追加した静電選別システムに関する。以下で説明する内容以外は第１の実施の形態に係る静電選別システムと同様である。【００７９】
図４は、本発明の第２の実施の形態に係る静電選別システムの構成を示す図である。
図４を参照して、静電選別システム１０２は、本発明の第１の実施の形態に係る静電選別システムと比べて、再循環部６の代わりに再循環部１６を備える。再循環部１６は、再循環切り替え部１１と、貯蔵部１２と、再循環供給部１３とを含む。【００８０】
再循環切り替え部１１は、原料組成評価部７によって得られたプラスチック混合原料の組成情報に基づいて、分離されたＰＰ樹脂粒子Ｐ２を貯蔵部１２へ送るか、分離されたＰＳ樹脂粒子Ｐ１を貯蔵部１２へ送るかを切り替える。すなわち、静電選別システム１０２では、再循環経路の導入部を切り替え可能とすることで、１個の再循環部１６を少量成分である樹脂粒子と多量成分である樹脂粒子とで共用している。なお、静電選別システムの使用頻度が高い場合などには、少量成分および多量成分でそれぞれ専用の再循環経路を設けてもよい。【００８１】
また、再循環供給部１３は、原料組成評価部７によって得られたプラスチック混合原料の組成情報に基づいて、帯電部３が受けるプラスチック混合原料中のＰＳ樹脂の割合が所定範囲になるように、帯電部３へ送るＰＳ樹脂粒子Ｐ１およびＰＰ樹脂粒子Ｐ２の量を制御する。【００８２】
ここでは、選別対象であるプラスチック混合原料の平均組成は、ＰＳ樹脂粒子８２重量％、ＰＰ樹脂粒子１８重量％であり、±１０ポイントの変動幅を有するものと仮定して説明する。【００８３】
静電選別システム１０２は、外部から受けたプラスチック混合原料のＰＰ樹脂含有率が規定値であるたとえば１５％よりも低い場合、少量成分であるＰＰ樹脂粒子Ｐ２の少なくとも一部を再循環部１６によって帯電部３の上流側に再循環する。これにより、帯電部３が受けるプラスチック混合原料の組成を選別に有利な組成、たとえばＰＰ樹脂粒子Ｐ２の割合が１５重量％以上である状態を保つ。【００８４】
また、静電選別システム１０２では、外部から受けたプラスチック混合原料のＰＰ樹脂含有率が規定値であるたとえば２１％よりも高い場合、多量成分であるＰＳ樹脂粒子Ｐ１の少なくとも一部を再循環部１６によって帯電部３の上流側に再循環する。これにより、帯電部３が受けるプラスチック混合原料の組成を選別に有利な組成、たとえばＰＰ樹脂粒子Ｐ２の割合が２１重量％以下である状態を保つ。【００８５】
ここで、再循環量は、原料組成評価部７によって得られるプラスチック混合原料の組成情報と、供給部１によるプラスチック混合原料の供給流量とに基づいて決定される。【００８６】
図５は、本発明の第２の実施の形態に係る静電選別システムの選別性能を示すグラフ図である。図５において、横軸はプラスチック混合原料のＰＰ樹脂含有率を示し、縦軸はＰＳ樹脂の回収率を示す。【００８７】
グラフＧ１は、本発明の第２の実施の形態に係る静電選別システムの回収率を示す。また、グラフＧ２は、再循環を行なわない従来の静電選別システムの回収率を示す。また、Ａ１は、従来の静電選別システムにおいて帯電されるプラスチック混合原料のＰＰ樹脂含有率の範囲を示す。Ａ２は、本発明の第２の実施の形態に係る静電選別システムにおいて帯電されるプラスチック混合原料のＰＰ樹脂含有率の範囲を示す。【００８８】
静電選別システム１０２では、少量成分であるＰＰ樹脂粒子Ｐ２の含有率が相対的に低い場合、本発明の第１の実施の形態に係る静電選別システムと同様に、選別後のＰＰ樹脂粒子Ｐ２を再循環して帯電部３が受けるプラスチック混合原料のＰＰ樹脂含有率を上げることにより、ＰＳ樹脂粒子Ｐ１の回収率を向上させることができる。【００８９】
図６は、本発明の第２の実施の形態に係る静電選別システムの選別性能を示すグラフ図である。図６において、横軸はプラスチック混合原料のＰＰ樹脂含有率を示し、縦軸はＰＳ樹脂の回収純度を示す。【００９０】
グラフＧ１は、本発明の第２の実施の形態に係る静電選別システムの回収純度を示す。また、グラフＧ２は、再循環を行なわない従来の静電選別システムの回収純度を示す。また、Ａ１は、従来の静電選別システムにおいて帯電されるプラスチック混合原料のＰＰ樹脂含有率の範囲を示す。Ａ２は、本発明の第２の実施の形態に係る静電選別システムにおいて帯電されるプラスチック混合原料のＰＰ樹脂含有率の範囲を示す。【００９１】
先に仮定した条件では、プラスチック混合原料のＰＰ樹脂含有率は、ＰＳ樹脂の回収純度を低下させる比較的高濃度なレベルまで変動している。【００９２】
すなわち、再循環を行なわない従来の静電選別システムでは、少量成分であるＰＰ樹脂粒子Ｐ２の濃度が上昇すると、製品であるＰＳ樹脂の回収純度が大きく低下する。【００９３】
しかしながら、本発明の第２の実施の形態に係る静電選別システムでは、再循環切り替え部１１は、原料組成評価部７から受けたプラスチック混合原料の組成情報により、ＰＰ樹脂含有率がたとえば２１％を超えると、選別後の多量成分であるＰＳ樹脂粒子Ｐ１を貯蔵部１２へ送る。すなわち、多量成分であるＰＳ樹脂粒子Ｐ１を帯電部３の上流側に再循環させることにより、帯電部３が受けるプラスチック混合原料の組成を選別に有利な組成、たとえば少量成分であるＰＰ樹脂粒子Ｐ２の割合が２１重量％以下である状態を保つ。これにより、グラフＧ１で示すように、９８％のＰＳ回収純度を維持することができる。【００９４】
一方、図５を参照して、本発明の第２の実施の形態に係る静電選別システムでは、選別された高純度な製品すなわちＰＳ樹脂粒子Ｐ１の一部を原料側に再循環させるため、グラフＧ１で示すように、ＰＳ樹脂の回収率がやや低下する。しかしながら、再資源化された樹脂を新品の樹脂と近いレベルで再利用するためには、高い純度で選別回収を行なう必要がある。プラスチック混合原料の組成が大きく変動する場合には、本発明の第２の実施の形態に係る静電選別システムが奏する効果は大きい。【００９５】
その他の構成および動作は第１の実施の形態に係る静電選別システムと同様であるため、ここでは詳細な説明を繰り返さない。したがって、本発明の第２の実施の形態に係る静電選別システムでは、種々の混合原料を、低コストで、安定して高純度、高回収率かつ高効率に選別することができる。【００９６】
次に、本発明の他の実施の形態について図面を用いて説明する。なお、図中同一または相当部分には同一符号を付してその説明は繰り返さない。【００９７】
＜第３の実施の形態＞
本実施の形態は、第１の実施の形態に係る静電選別システムと比べて混合プラスチック原料中の微粉を除去する機能を追加した静電選別システムに関する。以下で説明する内容以外は第１の実施の形態に係る静電選別システムと同様である。【００９８】
図７は、本発明の第３の実施の形態に係る静電選別システムの構成を示す図である。
図７を参照して、静電選別システム１０３は、本発明の第１の実施の形態に係る静電選別システムと比べて、さらに、微粉除去部８を備える。【００９９】
微粉除去部８は、外部から受けたプラスチック混合原料に含まれるプラスチック微粉を除去し、除去後のプラスチック混合原料を供給部１へ送る。【０１００】
供給部１は、微粉除去部８から受けたプラスチック混合原料を乾燥処理部２へ送り、かつ乾燥処理部２へ送るプラスチック混合原料の量を制御する。【０１０１】
ここでは、選別対象であるプラスチック混合原料の平均組成は、ＰＳ樹脂粒子９０重量％、ＰＰ樹脂粒子１０重量％であるものと仮定して説明する。【０１０２】
微粉除去部８は、プラスチック微粉を除去することにより、帯電部３における帯電を阻害しないようなレベルにプラスチック混合原料の微粉含有量を維持する。【０１０３】
プラスチック混合原料には、規格寸法以下の破砕片として、微粒子、および微粒子より更に微小な微粉が含まれる。本発明の第３の実施の形態に係る静電選別システムは、第１に、静電気力でプラスチック粒子表面に強固に固着する微粉が、プラスチック粒子の帯電に大きな悪影響を与えるという新たな知見に基づく。第２に、その悪影響はプラスチック混合原料の組成が偏るほど顕著になるというもう一つの新たな知見に基づく。【０１０４】
ここで、微粉は、目の開き０．３ｍｍ以下の篩（ふるい）を通過する微粒子として定義する。すなわち、微粉除去部８は、０．３ｍｍ以下の径を有するプラスチック微粉を除去する。【０１０５】
図８は、プラスチック混合原料の微粉含有率とＰＳ／ＰＰ混合プラスチック粒子の帯電特性との関係を示すグラフ図である。図８において、横軸はプラスチック混合原料の微粉含有率を示し、縦軸はＰＳ／ＰＰ混合プラスチック粒子の帯電密度差すなわちＰＳ樹脂粒子−ＰＰ樹脂粒子間の帯電密度の差を示す。また、Ｐ１，Ｐ２，Ｐ３はプラスチック混合原料のＰＰ樹脂含有率がそれぞれ１０重量％，２５重量％，５０重量％である場合を示す。【０１０６】
図８における縦軸の帯電密度差は、本材料系では、正に帯電するＰＳ樹脂粒子Ｐ１と、負に帯電するＰＰ樹脂粒子Ｐ２との間の帯電密度の差であり、この帯電密度差が本材料系を静電選別する駆動力になる。本材料系で高い回収率を維持しつつＰＳ樹脂の回収純度が９８％レベルである静電選別を行なうためには、図８においてＤで示すように、経験的に１ｎＣ／ｃｍ2程度以上の帯電密度差が要求される。この１ｎＣ／ｃｍ2程度以上の帯電密度差を達成するには、ＰＰ樹脂含有率が１０重量％の場合には、微粉含有率を０．０１５％程度以下に保つ必要がある。また、ＰＰ樹脂含有率が２５重量％の場合には、微粉含有率を０．０５％程度以下に保つ必要がある。【０１０７】
このように、帯電部３が受けるプラスチック混合原料のＰＰ樹脂含有率が高いほど帯電しやすく、プラスチック混合原料の微粉含有を許容する傾向がある。このため、静電選別システムがＰＰ樹脂粒子Ｐ２の再循環を行なう場合には、微粉除去部８によって微粉含有率をたとえば０．０３％以下にすれば、ＰＳ／ＰＰ混合プラスチック粒子の十分な帯電密度差を得ることができる。【０１０８】
本発明の第３の実施の形態に係る静電選別システムでは、回収部５で回収されたＰＰ樹脂粒子Ｐ２を再循環部６によって帯電部３の上流側に再循環し、ＰＰ樹脂濃度の調整目標範囲の下限値をたとえば１０％に設定して静電選別システムを動作させる。そして、さらに、微粉除去部８によってプラスチック混合原料の微粉含有率を０．０１５％以下に保つ。【０１０９】
図９は、ＰＳ／ＰＰ混合プラスチック粒子の帯電時間と帯電密度差との関係を示すグラフ図である。図９において、横軸はＰＳ／ＰＰ混合プラスチック粒子の帯電時間を示し、縦軸はＰＳ／ＰＰ混合プラスチック粒子の帯電密度差を示す。また、Ｐ１１は、微粉除去部８を備え、再循環部６を備えないと仮定した場合の静電選別システム１０３の帯電密度差を示す。Ｐ１２は、微粉除去部８および再循環部６を備える静電選別システム１０３の帯電密度差を示す。Ｐ１３は、微粉除去部８および再循環部６を備えない従来の静電選別システムの帯電密度差を示す。【０１１０】
図８および図９を参照して、微粉除去部８によって微粉含有率をさらに０．０１％以下にすれば、ＰＳ／ＰＰ混合プラスチック粒子の帯電量が一層強化される（図８のＰ１）。これにより、プラスチック混合原料のＰＰ樹脂含有率が１０％未満の場合でも、ＰＰ樹脂粒子Ｐ２の再循環量を削減した状態において高性能で安定な静電選別が可能になる。あるいは、ＰＰ樹脂粒子Ｐ２の再循環を行なわない構成であっても、高性能で安定な静電選別が可能になる（図９のＰ１１）。また、ＰＰ樹脂粒子Ｐ２の含有率が２５％を越えるような場合でも、帯電密度差を増大させることができ、ＰＳ樹脂の回収純度の低下を緩和することができる。その結果、ＰＰ樹脂濃度の調整目標範囲の上限値についての制約を緩和することができる。【０１１１】
なお、微粉除去部８を備えず、原料中の微粉量を管理しない従来の静電選別システムでは、微粉含有率がたとえば０．０３％−０．１％の範囲となる。このため、プラスチック混合原料の組成が偏っており、かつ微粉量が多い場合には、十分な帯電密度差が得られない場合がある。すなわち、本発明の第３の実施の形態に係る静電選別システムでは、選別性能の安定化を図ることができる。【０１１２】
本発明の第３の実施の形態に係る静電選別システムが本発明の第１の実施の形態に係る静電選別システムと比べてさらに優位な点は、帯電を阻害する微粉を除去することにより、ＰＰ樹脂粒子Ｐ２の再循環量をさらに低減するか、あるいはＰＰ樹脂粒子Ｐ２の再循環を不要とする点にある。【０１１３】
すなわち、本発明の第３の実施の形態に係る静電選別システムでは、たとえば乾燥処理部２および帯電部３を流通するプラスチックの総量は、プラスチック混合原料を１重量部とすると、再循環部６によるＰＰ樹脂粒子Ｐ２の再循環量を合わせても１〜１．１重量部程度である。これにより、乾燥処理部２および帯電部３を流通するプラスチックの総量をプラスチック混合原料の倍程度から５倍程度にする必要がある従来の静電選別システムと比べ、プラスチック混合原料の処理量を約倍から約５倍にすることができる。そして、帯電の前処理として必要な乾燥処理に要するエネルギーを、再循環量が少ない分だけ削減することができる。【０１１４】
また、本発明の第１ないし第３の実施の形態に係る静電選別システムは、補助材を半永久的に循環させる従来の静電選別システムとは異なり、ＰＰ樹脂粒子Ｐ２の平均的な循環回数が３回程度である。これにより、帯電部３および静電分離部４の湿度等の動作環境にも依存するが、ＰＰ樹脂粒子Ｐ２の循環回数を少なくすることができるため、再循環させるＰＰ樹脂粒子Ｐ２の乾燥処理および微粉除去は必ずしも必要でなく、乾燥処理に要するエネルギーをさらに削減することができる。【０１１５】
すなわち、従来の静電選別システムでは、多量の補助材が必要であり、再循環するプラスチック粒子の吸湿および磨耗劣化が避けられないことから、乾燥処理等の再生処理が不可欠である。一方、たとえば、本発明の第３の実施の形態に係る静電選別システムでは、図７に示す点線の矢印のように、再循環供給部１３は、貯蔵部１２に蓄えられたＰＰ樹脂粒子Ｐ２を直接帯電部３へ送る構成とすることができる。このような構成により、乾燥処理に要するエネルギーを従来の静電選別システムと比べて約半減することができる。【０１１６】
図１０は、プラスチック混合原料に含まれる微粒子および微粉の条件と帯電性との関係を示す図である。【０１１７】
図１０では、プラスチック混合原料に含まれる破砕片のうち、粒子径０．３ｍｍ−２ｍｍと相対的に大きい微粒子と、粒子径０．３ｍｍ以下と相対的に小さい微粉との帯電性への影響度が比較されている。なお、ここでは、正規のプラスチック粒子の大きさを２ｍｍ以上と規定している。【０１１８】
図１０を参照して、偏った組成を有するプラスチック混合原料では、微粒子を除去しても帯電性に大きな改善はみられなかった。【０１１９】
一方、０．３ｍｍ以下の径を有する微粉の含有量の低減に伴い、帯電性が大きく改善した。これは、径の小さな微粉はクーロン力で強固にプラスチック粒子表面に固着して帯電について活性な部位を覆い、摩擦帯電においても固着が外れないことから、帯電を阻害するからである。【０１２０】
０．３ｍｍを超える径を有する微粒子は、帯電性の阻害効果が顕著でない。これは、摩擦帯電における振動などで固着が外れるためと考えられる。【０１２１】
上記の原理に基づけば、微粉除去部８としては、微粉の帯電が維持されるために効果的に微粉を除去できない乾式の加振／篩タイプのものよりも、帯電荷が必然的に放電される湿式の洗浄タイプの方が有効である。【０１２２】
ここでは、水槽中にプラスチック原料を投入し、５分間揺動を与え、その後洗浄し乾燥することで、微粉付着量をほぼ無くすことができた。このような処理で微粉付着率を０．００５％程度以下に保つことにより、たとえばＰＰ樹脂粒子１０重量％であるプラスチック混合原料を用いる場合、少量成分であるＰＰ樹脂粒子の含有率を増加させなくても、すなわちＰＰ樹脂粒子Ｐ２の再循環を行なわなくても、必要最低限の帯電量を確保することができる。但し、少量成分の含有率を増加することにより、帯電量の裕度確保および選別の高精度化、ならびに図９のＰ１２で示すように帯電の高速化が可能になる。【０１２３】
ところで、静電選別システム１０３の上流側であるプラスチック混合原料の供給側では、前述したような比重選別処理が行なわれたり、破砕粒子混合物の洗浄が行なわれたりする事例がある。【０１２４】
たとえば、静電選別システム１０３の上流側において上記のような湿式操作を行なうシステムに、微粉除去部８の機能を兼ねさせることが可能である。すなわち、静電選別システム１０３が受けるプラスチック混合原料中の微粉含有量が設定値以下である状態を確保することにより、静電選別システム１０３を簡略化することができる。【０１２５】
図１１は、本発明の第３の実施の形態に係る静電選別システムの変形例の構成を示す図である。【０１２６】
図１１を参照して、静電選別システム１０４は、静電選別システム１０３と比べて、微粉除去部８の代わりに微粉計測部９を備える。【０１２７】
微粉計測部９は、外部から受けたプラスチック混合原料に含まれるプラスチック微粉量を計測または推定する。すなわち、微粉計測部９は、定期的あるいは不定期にプラスチック混合原料の微粉含有量を計測または推定し、静電選別システム１０４内の図示しない制御部等の他ブロック、および必要に応じて静電選別システム１０４の上流側の湿式操作を行なうシステム等へ計測または推定した微粉含有量をフィードバックする。【０１２８】
微粉計測部９は、たとえば、所定量のプラスチック試料を所定容積のたとえば水、水溶液またはイオン性溶媒と共に容器に導入し、揺動または超音波などによる振動処理を与え、その後、液側に移動させた微粉の量を光学的または重量などによる分析手段で定期的に定量化する。その際重要な点は、帯電性に影響を与えない微粒子ではなく帯電の阻害要因となる微粉の量を的確に評価することである。すなわち、プラスチック試料と液側とを分ける際に０．１ｍｍ〜０．３ｍｍ程度の目の開きを有する篩またはフィルターで漉し分けることにより、微粉量のみを定量化することができる。【０１２９】
なお、本発明の第３の実施の形態に係る静電選別システムでは、微粉の定義の閾値および微粉量評価の閾値として粒径０．３ｍｍを用いたが、現実的には破砕形状が不定形になることから一つの数字で閾値を代表することは困難である。【０１３０】
たとえば、本発明の第３の実施の形態に係る静電選別システムにおいて、粒径０．１ｍｍ以上の微粒子が除去されたプラスチック混合原料を用いて帯電試験をした場合、帯電不良は、粒径０．１ｍｍ以上の微粒子の除去を行なわない場合と殆ど同じであった。すなわち、この場合には閾値を粒径０．１ｍｍ程度に設定することになる。したがって、このようなプラスチック混合原料を用いる場合には、微粉を定義するための閾値は、粒径０．１ｍｍ−０．３ｍｍ程度の範囲で設定する。ここでは、より安全に、閾値を粒径０．３ｍｍ以下に設定した場合を説明した。【０１３１】
なお、この閾値の粒径は材料系の組合せおよび帯電部３の仕様などにも依存すると考えられ、また、粒径の定義方法にも依存する。したがって、本発明の第３の実施の形態に係る静電選別システムの個々の適用事例においては、実験などで評価することで必要に応じた範囲の閾値領域を認識し、この閾値範囲に基づいて微粉の閾値を設定すればよい。【０１３２】
重要なことは、帯電を阻害する微粉の存在を認識することであり、また、含有量に限れば微粒子は微粉に比べ圧倒的に多量である一方、帯電を阻害するのは一桁以上少量の微粉であることである。したがって、微粒子に着目した既存の粉塵除去装置および粉塵含有量の管理手法は、現象の本質に立脚していない点で、特に偏った組成を有する混合プラスチックの選別処理を行なう場合に有効でない。【０１３３】
たとえば、前述の帯電試験では、０．１ｍｍ以下の微粉の含有率が０．０１５％であったのに対し、０．１ｍｍ−１．５ｍｍの微粒子の含有率は０．５％であった。そして、前述のように０．１ｍｍ−１．５ｍｍの微粒子を多量に除去しても、０．０１５％存在する微粉の影響で帯電特性は改善しなかった。【０１３４】
静電選別用途に提案されている従来例（特開２００３−１０３１９８号公報（特許文献５）参照）の粉塵分離装置は、微粉の除去を目的とせず、また、粉塵分離処理後の混合プラスチック中の粉塵含有率が０．４％もあり、特に偏った組成を有する混合プラスチックの静電選別には有効でない。【０１３５】
その他の構成および動作は第１の実施の形態に係る静電選別システムと同様であるため、ここでは詳細な説明を繰り返さない。したがって、本発明の第３の実施の形態に係る静電選別システムでは、種々の混合原料を、低コストで、安定して高純度に選別することができる。【０１３６】
次に、本発明の他の実施の形態について図面を用いて説明する。なお、図中同一または相当部分には同一符号を付してその説明は繰り返さない。【０１３７】
＜第４の実施の形態＞
本実施の形態は、第１の実施の形態に係る静電選別システムと比べて処理効率を向上させた静電選別システムに関する。以下で説明する内容以外は第３の実施の形態に係る静電選別システムと同様である。【０１３８】
図１２は、本発明の第４の実施の形態に係る静電選別システムの構成を示す図である。
図１２を参照して、静電選別システム１０５は、本発明の第３の実施の形態に係る静電選別システムと比べて、帯電部３および静電分離部４の代わりに帯電部２３および静電分離部２４を備える。【０１３９】
静電選別システムの実用運転においては、生産性の視点から、処理時間を律速する帯電時間の短縮化が重要である。【０１４０】
偏った組成を有する原料粒子では、異成分粒子同士の衝突頻度が少ないため、原料粒子が１：１の混合比を有する場合と比べて相対的に長い帯電時間を要する。さらに、原料粒子に微粉が含まれる場合には、衝突の有効度が減少するため、帯電が長時間化する。【０１４１】
このように偏った組成を有するプラスチック混合原料を回収純度９８％程度の高純度で回収するには、たとえば３０分程度の十分な帯電時間が必要である。したがって、偏った組成を有するプラスチック混合原料について高純度な回収を行なう場合、帯電部の帯電容器としてバッチ処理方式の帯電容器を用いる構成が一般的である。【０１４２】
一方、本発明の第３の実施の形態に係る静電選別システムでは、先に述べたように原料組成の最適化および帯電を阻害する微粉の高度除去によって帯電を活性化していることから、帯電を高速化できる利点がある。【０１４３】
図９を参照して、実質的に微粉が無い条件、たとえば本発明の第３の実施の形態に係る静電選別システムによって微粉含有率が０．００５％程度以下に保たれる条件では、０．１〜０．２時間のような短い帯電時間でも静電選別処理において十分な帯電量を得ることができる。【０１４４】
さらに、少量成分であるＰＰ樹脂粒子Ｐ２の再循環によってＰＰ樹脂含有率を適正値、たとえば帯電部２３が受ける混合プラスチックのＰＰ樹脂粒子含有率を２５％に保つことで、さらに帯電量を増大し、短時間で高精度な静電選別を行なうことができる。【０１４５】
そして、このような短い帯電時間であれば、連続供給・排出型の帯電容器を採用することができるため、処理時間の短縮およびシステム運用の簡素化を同時に実現することができる。【０１４６】
すなわち、本発明の第４の実施の形態に係る静電選別システムにおいて、帯電部２３がプラスチック混合原料の受け入れおよび帯電と、帯電したプラスチック混合原料の静電分離部４への排出とを並行して行なう。これにより、帯電部２３および静電分離部２４は、プラスチック混合原料の帯電およびＰＳ樹脂粒子Ｐ１とＰＰ樹脂粒子Ｐ２との分離を並行して行なうことができる。【０１４７】
バッチ運転用すなわちバッチ処理方式の帯電容器を用いる場合には、具体的には、帯電容器が一系列であると、帯電処理中は静電分離部２４などの他の機器が休止する一方で、帯電粒子の排出中は逆に帯電処理を行なえない欠点がある。このため、帯電時間が長くなることに加えて、システム運用面のロスがさらに加わる欠点がある。【０１４８】
しかしながら、連続供給・排出型の帯電容器の場合には、帯電部２３および静電分離部２４が常に連続的に動作しているため、システム運用面のロスが生じない。【０１４９】
このような連続供給・排出型の帯電容器は、たとえば円筒型の既存バッチ型の帯電容器において入口および出口を設置して常時開放して運用する構成、サイクロン式の帯電容器および配管壁で摩擦帯電する摩擦帯電容器が利用可能である。さらに、バッチ処理方式の帯電容器を２系列設け、一方の系列がプラスチック混合原料の受け入れおよび帯電処理を行ない、他方の系列がプラスチック混合原料の排出を行ない、これらの処理を両系列間で切り替える構成が利用可能である。【０１５０】
その他の構成および動作は第１の実施の形態に係る静電選別システムと同様であるため、ここでは詳細な説明を繰り返さない。したがって、本発明の第４の実施の形態に係る静電選別システムでは、種々の混合原料を、低コストで、安定して高純度に選別することができる。【０１５１】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【図１】
2009104566.tif 000003
【図２】
2009104566.tif 000004
【図３】
2009104566.tif 000005
【図４】
2009104566.tif 000006
【図５】
2009104566.tif 000007
【図６】
2009104566.tif 000008
【図７】
2009104566.tif 000009
【図８】
2009104566.tif 000010
【図９】
2009104566.tif 000011
【図１０】
2009104566.tif 000012
【図１１】
2009104566.tif 000013
【図１２】
2009104566.tif 000014
【国際調査報告】
2009104566.tif 000015
2009104566.tif 000016
2009104566.tif 000017
2009104566.tif 000018